(57)【特許請求の範囲】
【請求項１】
下記一般式（１）で表される有機テルル化合物を用いてビニルモノマーをリビングラジカル重合し、ビニル重合体を合成する工程（Ａ）と、
前記工程（Ａ）で得られたビニル重合体に、水素化ホウ素化合物、水素化アルミニウム化合物及び有機テルロール化合物から選ばれる少なくとも１種の還元剤を作用させる工程（Ｂ）と、
前記工程（Ｂ）で得られたビニル重合体を洗浄する工程（Ｃ）とを備える、ビニル重合体の製造方法。
【化１】
0006619688.tif 000008
〔式中、Ｒ１は炭素数１〜８のアルキル基、アリール基又は芳香族ヘテロ環基を表す。Ｒ２及びＲ３は、それぞれ独立に水素原子又は炭素数１〜８のアルキル基を表す。Ｒ４は炭素数１〜８のアルキル基、アリール基、置換アリール基、芳香族へテロ環基、アルコキシ基、アシル基、アミド基、オキシカルボニル基、シアノ基、アリル基又はプロパルギル基を表す。〕
【請求項２】
前記工程（Ｃ）の洗浄が分液洗浄であることを特徴とする、請求項１に記載のビニル重合体の製造方法。
【発明の詳細な説明】
【技術分野】
【０００１】
本発明は、ビニル重合体の製造方法及びビニル重合体に関する。
【背景技術】
【０００２】
リビングラジカル重合法は、従来のラジカル重合法の簡便性と汎用性を保ちながら、分子構造の精密制御及び均一な組成の重合体の製造を可能とする重合法で、新しい高分子材料の製造に大きな威力を発揮する。そのため、近年、リビングラジカル重合技術の発達はめざましく、様々な手法を用いたリビングラジカル重合法が報告されている。その中でも有機テルル化合物を用いるリビングラジカル重合法であるＴＥＲＰ（ｏｒｇａｎｏｔｅｌｌｕｒｉｕｍ−ｍｅｄｉａｔｅｄ  ｌｉｖｉｎｇ  ｒａｄｉｃａｌ  ｐｏｌｙｍｅｒｉｚａｔｉｏｎ）法は、様々な種類のビニルモノマーの重合に適用できる汎用性と、通常のラジカル重合と変わらぬ実用的な反応条件で重合体の分子量及び分子量分布を高度に制御できる点で特に注目されている重合法である（特許文献１〜４参照）。
【０００３】
一般に、リビングラジカル重合法により得られる重合体の成長末端は、ラジカルが適当な保護基で可逆的に保護されたドーマント末端と称されており、ＴＥＲＰ法により得られる重合体の成長末端はＰｏｌｙｍｅｒ−Ｔｅ−Ｒの形態である。このドーマント末端を化学的に除去した重合体が製品として用いられている。
【０００４】
一方で、テルルはクラーク数２×１０-７％の希少元素であることから、重合末端から除去したテルルを回収することが求められている。例えば、特許文献５では、ＴＥＲＰ法で合成したリビングラジカルポリマーにジエン共存下で光照射することで、重合末端ラジカルのカップリング反応が選択的に進行すると共に、有機ジテルル化合物が定量的に副生し回収できることが開示されている。また、特許文献２において有機ジテルル化合物をＴＥＲＰ法に用いることが開示されている。
【先行技術文献】
【特許文献】
【０００５】
【特許文献１】国際公開第２００４／０１４８４８号
【特許文献２】国際公開第２００４／０１４９６２号
【特許文献３】国際公開第２００４／０７２１２６号
【特許文献４】国際公開第２００４／０９６８７０号
【特許文献５】特開２０１２−２３６９８４号公報
【発明の概要】
【発明が解決しようとする課題】
【０００６】
しかし、特許文献５は有機ジテルル化合物の具体的な回収方法について何ら検討が行われていない。また、重合体の二量化反応を必須とするため、重合体の設計が制限されるという問題がある。
【０００７】
本発明の目的は、様々な種類のビニルモノマーの重合に適用できる汎用性を有し、かつ重合反応後に使用した有機テルル化合物を高効率で有機ジテルル化合物として回収することができるビニル重合体の製造方法及び該製造方法により製造されたビニル重合体を提供することにある。
【課題を解決するための手段】
【０００８】
本発明者らは、有機テルル化合物をリビングラジカル重合開始剤として用いて重合体を製造し、重合反応後に還元剤を作用させることで、使用した有機テルル化合物を高効率で有機ジテルル化合物として回収できることを見出し、本発明の完成するに至った。
【０００９】
すなわち、本発明は、以下のビニル重合体の製造方法及びビニル重合体を提供する。
【００１０】
項１  下記一般式（１）で表される有機テルル化合物を用いてビニルモノマーをリビングラジカル重合し、ビニル重合体を合成する工程（Ａ）と、前記工程（Ａ）で得られたビニル重合体に還元剤を作用させる工程（Ｂ）と、前記工程（Ｂ）で得られたビニル重合体を洗浄する工程（Ｃ）とを備える、ビニル重合体の製造方法。
【００１１】
【化１】
0006619688.tif 000002
【００１２】
〔式中、Ｒ１は炭素数１〜８のアルキル基、アリール基又は芳香族ヘテロ環基を表す。Ｒ２及びＲ３は、それぞれ独立に水素原子又は炭素数１〜８のアルキル基を表す。Ｒ４は炭素数１〜８のアルキル基、アリール基、置換アリール基、芳香族へテロ環基、アルコキシ基、アシル基、アミド基、オキシカルボニル基、シアノ基、アリル基又はプロパルギル基を表す。〕
【００１３】
項２  前記工程（Ｃ）の洗浄が分液洗浄であることを特徴とする、項１に記載のビニル重合体の製造方法。
【００１４】
項３  項１又は２に記載の方法で製造されたビニル重合体。
【発明の効果】
【００１５】
本発明によれば、様々な種類のビニルモノマーの重合に適用できる汎用性を有し、かつ重合反応後に使用した有機テルル化合物を高効率で有機ジテルル化合物として回収することができるビニル重合体の製造方法及び該製造方法により製造されたビニル重合体を提供することができる。
【００１６】
希少元素であるテルルを含む回収した有機ジテルル化合物は、リビングラジカル重合に再利用することができる。
【発明を実施するための形態】
【００１７】
以下、本発明を実施した好ましい形態の一例について説明する。但し、以下の実施形態は単なる例示である。本発明は以下の実施形態に何ら限定されない。
【００１８】
本発明の製造方法は、一般式（１）で表される有機テルル化合物を用いてビニルモノマーをリビングラジカル重合し、ビニル重合体を合成する工程（Ａ）と、前記工程（Ａ）で得られたビニル重合体に還元剤を作用させる工程（Ｂ）と、前記工程（Ｂ）で得られたビニル重合体を洗浄する工程（Ｃ）とを備える、ビニル重合体の製造方法である。
【００１９】
前述の工程（Ａ）は、一般式（１）で表される有機テルル化合物をリビングラジカル重合開始剤として用いるリビングラジカル重合であり、ビニルモノマーの種類に応じ反応促進、分子量の制御等の目的で、さらにアゾ系重合開始剤及び／又は一般式（２）で表される有機ジテルル化合物を加えて重合を行ってもよい。
【００２０】
具体的には、ビニルモノマーを、下記（ａ）〜（ｄ）のいずれかを用いて重合し、ビニル重合体を製造する方法が挙げられる。
【００２１】
（ａ）一般式（１）で表される有機テルル化合物。
【００２２】
（ｂ）一般式（１）で表される有機テルル化合物とアゾ系重合開始剤との混合物。
【００２３】
（ｃ）一般式（１）で表される有機テルル化合物と一般式（２）で表される有機ジテルル化合物との混合物。
【００２４】
（ｄ）一般式（１）で表される有機テルル化合物とアゾ系重合開始剤と一般式（２）で表される有機ジテルル化合物との混合物。
【００２５】
【化１】
0006619688.tif 000003
【００２６】
〔式中、Ｒ１は炭素数１〜８のアルキル基、アリール基又は芳香族ヘテロ環基を表す。Ｒ２及びＲ３は、それぞれ独立に水素原子又は炭素数１〜８のアルキル基を表す。Ｒ４は炭素数１〜８のアルキル基、アリール基、置換アリール基、芳香族へテロ環基、アルコキシ基、アシル基、アミド基、オキシカルボニル基、シアノ基、アリル基又はプロパルギル基を表す。〕
【００２７】
【化２】
0006619688.tif 000004
【００２８】
〔式中、Ｒ１は、炭素数１〜８のアルキル基、アリール基又は芳香族ヘテロ環基を表す。〕
【００２９】
Ｒ１で表される基は、炭素数１〜８のアルキル基、アリール基又は芳香族ヘテロ環基であり、具体的には次の通りである。
【００３０】
炭素数１〜８のアルキル基としては、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基、ヘプチル基、オクチル基等の直鎖又は分岐鎖アルキル基、シクロヘキシル基等の環状アルキル基等を挙げることができる。好ましくは炭素数１〜４の直鎖又は分岐鎖アルキル基であり、更に好ましくはメチル基又はエチル基である。
【００３１】
アリール基としては、フェニル基、ナフチル基等を挙げることができる。
【００３２】
芳香族ヘテロ環基としては、ピリジル基、フリル基、チエニル基等を挙げることができる。
【００３３】
Ｒ２及びＲ３で表される基は、それぞれ独立に水素原子又は炭素数１〜８のアルキル基であり、各基は、具体的には次の通りである。
【００３４】
炭素数１〜８のアルキル基としては、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基、ヘプチル基、オクチル基等の直鎖又は分岐鎖アルキル基、シクロヘキシル基等の環状アルキル基等を挙げることができる。好ましくは炭素数１〜４の直鎖又は分岐鎖アルキル基であり、更に好ましくはメチル基又はエチル基である。
【００３５】
Ｒ４で表される基は、炭素数１〜８のアルキル基、アリール基、置換アリール基、芳香族ヘテロ環基、アルコキシ基、アシル基、アミド基、オキシカルボニル基、シアノ基、アリル基又はプロパルギル基であり、具体的には次の通りである。
【００３６】
炭素数１〜８のアルキル基としては、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基、ヘプチル基、オクチル基等の直鎖又は分岐鎖アルキル基、シクロヘキシル基等の環状アルキル基等を挙げることができる。好ましくは炭素数１〜４の直鎖又は分岐鎖アルキル基であり、更に好ましくはメチル基又はエチル基である。
【００３７】
アリール基としては、フェニル基、ナフチル基等を挙げることができる。好ましくはフェニル基である。
【００３８】
置換アリール基としては、置換基を有しているフェニル基、置換基を有しているナフチル基等を挙げることができる。上記置換基を有しているアリール基の置換基としては、例えば、ハロゲン原子、水酸基、アルコキシ基、アミノ基、ニトロ基、シアノ基、−ＣＯＲ４１で示されるカルボニル含有基（Ｒ４１は炭素数１〜８のアルキル基、アリール基、炭素数１〜８のアルコキシ基又はアリーロキシ基）、スルホニル基、トリフルオロメチル基等を挙げることができる。また、これらの置換基は、１個又は２個置換しているのが良い。
【００３９】
芳香族ヘテロ環基としては、ピリジル基、フリル基、チエニル基等を挙げることができる。
【００４０】
アルコキシ基としては、炭素数１〜８のアルキル基が酸素原子に結合した基が好ましく、例えば、メトキシ基、エトキシ基、プロポキシ基、イソプロポキシ基、ｎ−ブトキシ基、ｓｅｃ−ブトキシ基、ｔｅｔ−ブトキシ基、ペンチロキシ基、ヘキシロキシ基、ヘプチロキシ基、オクチロキシ基等を挙げることができる。
【００４１】
アシル基としては、アセチル基、プロピオニル基、ベンゾイル基等を挙げることができる。
【００４２】
アミド基としては、−ＣＯＮＲ４２１Ｒ４２２（Ｒ４2１、Ｒ４２２は、それぞれ独立に水素原子、炭素数１〜８のアルキル基又はアリール基）を挙げることがきる。
【００４３】
オキシカルボニル基としては、−ＣＯＯＲ４３（Ｒ４３は水素原子、炭素数１〜８のアルキル基又はアリール基）で表される基が好ましく、例えばカルボキシル基、メトキシカルボニル基、エトキシカルボニル基、プロピキシカルボニル基、ｎ−ブトキシカルボニル基、ｓｅｃ−ブトキシカルボニル基、ｔｅｒ−ブトキシカルボニル基、ｎ−ペントキシカルボニル基、フェノキシカルボニル基等を挙げることができる。好ましいオキシカルボニル基としては、メトキシカルボニル基、エトキシカルボニル基がよい。
【００４４】
アリル基としては、−ＣＲ４４１Ｒ４４２−ＣＲ４４３＝ＣＲ４４４Ｒ４４５（Ｒ４４１、Ｒ４４２は、それぞれ独立に水素原子又は炭素数１〜８のアルキル基、Ｒ４４３、Ｒ４４４、Ｒ４４５は、それぞれ独立に水素原子、炭素数１〜８のアルキル基又はアリール基であり、それぞれの置換基が環状構造で繋がっていてもよい）等を挙げることができる。
【００４５】
プロパルギル基としては、−ＣＲ４５１Ｒ４５２-Ｃ≡ＣＲ４５３（Ｒ４５１、Ｒ４５２は、水素原子又は炭素数１〜８のアルキル基、Ｒ４５３は、水素原子、炭素数１〜８のアルキル基、アリール基又はシリル基）等を挙げることができる。
【００４６】
一般式（１）で示される有機テルル化合物は、具体的には（メチルテラニルメチル）ベンゼン、（メチルテラニルメチル）ナフタレン、エチル−２−メチル−２−メチルテラニル−プロピオネート、エチル−２−メチル−２−ｎ−ブチルテラニル−プロピオネート、（２−トリメチルシロキシエチル）−２−メチル−２−メチルテラニル−プロピネート、（２−ヒドロキシエチル）−２−メチル−２−メチルテラニル−プロピネート、（３−トリメチルシリルプロパルギル）−２−メチル−２−メチルテラニル−プロピネート等を挙げることができる。
【００４７】
一般式（２）で示される有機ジテルル化合物は、具体的には、ジメチルジテルリド、ジエチルジテルリド、ジ−ｎ−プロピルジテルリド、ジイソプロピルジテルリド、ジシクロプロピルジテルリド、ジ−ｎ−ブチルジテルリド、ジ−ｓ−ブチルジテルリド、ジ−ｔ−ブチルジテルリド、ジシクロブチルジテルリド、ジフェニルジテルリド、ビス−（ｐ−メトキシフェニル）ジテルリド、ビス−（ｐ−アミノフェニル）ジテルリド、ビス−（ｐ−ニトロフェニル）ジテルリド、ビス−（ｐ−シアノフェニル）ジテルリド、ビス−（ｐ−スルホニルフェニル）ジテルリド、ジナフチルジテルリド、ジピリジルジテルリド等を挙げることができる。
【００４８】
アゾ系重合開始剤は、通常のラジカル重合で使用するアゾ系重合開始剤であれば特に制限なく使用することができる。例えば２，２’−アゾビス（イソブチロニトリル）（ＡＩＢＮ）、２，２’−アゾビス（２−メチルブチロニトリル）（ＡＭＢＮ）、２，２’−アゾビス（２，４−ジメチルバレロニトリル）（ＡＤＶＮ）、１，１’−アゾビス（１−シクロヘキサンカルボニトリル）（ＡＣＨＮ）、ジメチル−２，２’−アゾビスイソブチレート（ＭＡＩＢ）、４，４’−アゾビス（４−シアノバレリアン酸）（ＡＣＶＡ）、１，１’−アゾビス（１−アセトキシ−１−フェニルエタン）、２，２’−アゾビス（２−メチルブチルアミド）、２，２’−アゾビス（４−メトキシ−２，４−ジメチルバレロニトリル）（Ｖ−７０）、２，２’−アゾビス（２−メチルアミジノプロパン）二塩酸塩、２，２’−アゾビス［２−（２−イミダゾリン−２−イル）プロパン］、２，２’−アゾビス［２−メチル−Ｎ−（２−ヒドロキシエチル）プロピオンアミド］、２，２’−アゾビス（２，４，４−トリメチルペンタン）、２−シアノ−２−プロピルアゾホルムアミド、２，２’−アゾビス（Ｎ−ブチル−２−メチルプロピオンアミド）、２，２’−アゾビス（Ｎ−シクロヘキシル−２−メチルプロピオンアミド）等を挙げることができる。
【００４９】
工程（Ａ）で使用するビニルモノマーは、ラジカル重合可能なものであれば特に制限はないが、具体的には下記のビニルモノマーを挙げることができる。
【００５０】
また、本発明の製造方法で得られるビニル重合体は、下記ビニルモノマーを含む複数のビニルモノマーからなる共重合体であってもよい。なお、本発明において、「ビニルモノマー」とは分子中にラジカル重合可能な炭素−炭素二重結合を有するモノマーのことをいう。「（メタ）アクリル」とは「アクリル及びメタクリルの少なくとも一方」をいい、「（メタ）アクリル酸」とは「アクリル酸及びメタクリル酸の少なくとも一方」をいい、「（メタ）アクリレート」とは「アクリレート及びメタクリレートの少なくとも一方」をいう。
【００５１】
（メタ）アクリル酸メチル、（メタ）アクリル酸エチル、（メタ）アクリル酸ｎ−プロピル、（メタ）アクリル酸ｎ−ブチル、（メタ）アクリル酸イソブチル、（メタ）アクリル酸ｓｅｃ−ブチル、（メタ）アクリル酸ｔｅｒｔ−ブチル、（メタ）アクリル酸２−エチルヘキシル等の脂肪族アルキル基を有する（メタ）アクリレート。
【００５２】
（メタ）アクリル酸シクロヘキシル、（メタ）アクリル酸メチルシクロヘキシル、（メタ）アクリル酸シクロドデシル、（メタ）アクリル酸ボルニル、（メタ）アクリル酸イソボルニル等の脂環族アルキル基を有する（メタ）アクリレート。
【００５３】
（メタ）アクリル酸ベンジル、（メタ）アクリル酸フェニル、（メタ）アクリル酸フェノキシエチル等の芳香環基を有する（メタ）アクリレート。
【００５４】
（メタ）アクリル酸２−ヒドロキシエチル、（メタ）アクリル酸３−ヒドロキシプロピル、（メタ）アクリル酸２−ヒドロキシプロピル、（メタ）アクリル酸４−ヒドロキシブチル等の水酸基を有する（メタ）アクリレート。
【００５５】
ジエチレングリコールモノ（メタ）アクリレート、トリエチレングリコールモノ（メタ）アクリレート、テトラエチレングリコールモノ（メタ）アクリレート、ポリエチレングリコールモノ（メタ）アクリレート、メトキシジエチレングリコール（メタ）アクリレート、メトキシトリエチレングリコール（メタ）アクリレート、メトキシテトラエチレングリコール（メタ）アクリレート、メトキシポリエチレングリコール（メタ）アクリレート等のポリエチレングリコール構造単位を有する（メタ）アクリレート。
【００５６】
スチレン、α−メチルスチレン、４−メチルスチレン、２−メチルスチレン、３−メチルスチレン、４−メトキシスチレン、２−ヒドロキシメチルスチレン、１−ビニルナフタレン等の芳香族ビニルモノマー。
【００５７】
（メタ）アクリル酸、クロトン酸、マレイン酸、イタコン酸、２−ヒドロキシエチル（メタ）アクリレートや４−ヒドロキシブチル（メタ）アクリレート等のヒドロキシアルキル（メタ）アクリレートに無水マレイン酸、無水コハク酸、無水フタル酸等の酸無水物を反応させたモノマー等のカルボキシル基を有するビニルモノマー。
【００５８】
スチレンスルホン酸、ジメチルプロピルスルホン酸（メタ）アクリルアミド、スルホン酸エチル（メタ）アクリレート、スルホン酸エチル（メタ）アクリルアミド、ビニルスルホン酸等のスルホン酸基を有するビニルモノマー。
【００５９】
メタクリロイロキシエチルリン酸エステル等のリン酸基を有するビニルモノマー。
【００６０】
（メタ）アクリルアミド、Ｎ−メチル（メタ）アクリルアミド、Ｎ−イソプロピル（メタ）アクリルアミド、Ｎ，Ｎ−ジメチル（メタ）アクリルアミド等の（メタ）アクリルアミド。
【００６１】
Ｎ，Ｎ−ジメチルアミノプロピル（メタ）アクリルアミド、Ｎ，Ｎ−ジメチルアミノエチル（メタ）アクリルアミド、２−（ジメチルアミノ）エチル（メタ）アクリレート、Ｎ，Ｎ−ジメチルアミノプロピル（メタ）アクリレート等の３級アミン含有不飽和モノマー。
【００６２】
Ｎ−２−ヒドロキシ−３−アクリロイルオキシプロピル−Ｎ，Ｎ，Ｎ−トリメチルアンモニウムクロライド、Ｎ−メタクリロイルアミノエチル−Ｎ，Ｎ，Ｎ−ジメチルベンジルアンモニウムクロライド等の４級アンモニウム塩基含有不飽和モノマー。
【００６３】
（メタ）アクリル酸グリシジル等のエポキシ基含有不飽和モノマー。
【００６４】
２−ビニルチオフェン、Ｎ−メチル−２−ビニルピロール、１−ビニル−２−ピロリドン、２−ビニルピリジン、４−ビニルピリジン等のヘテロ環含有不飽和モノマー。
【００６５】
Ｎ−ビニルホルムアミド、Ｎ−ビニルアセトアミド、Ｎ−ビニル−ε―カプトラクタム等のビニルアミド。
【００６６】
酢酸ビニル、ピバル酸ビニル、安息香酸ビニルなどのカルボン酸ビニル。
【００６７】
１−ヘキセン、１−オクテン、１−デセン等のα−オレフィン。
【００６８】
ブタジエン、イソプレン、４−メチル−１，４−ヘキサジエン、７−メチル−１，６−オクタジエン等のジエン類。
【００６９】
これらの中でも、好ましくは脂肪族アルキル基を有する（メタ）アクリレート、脂環族アルキル基を有する（メタ）アクリレート、水酸基を有する（メタ）アクリレート、芳香族ビニルモノマー、（メタ）アクリルアミド、３級アミン含有不飽和モノマー、ヘテロ環含有不飽和モノマー、ビニルアミドモノマーがよい。
【００７０】
工程（Ａ）は、不活性ガスで置換した容器で、ビニルモノマーと一般式（１）で表される有機テルル化合物、ビニルモノマーの種類に応じ、反応促進、分子量の制御等の目的で、さらにアゾ系重合開始剤及び／又は一般式（２）で表される有機ジテルル化合物を混合する。このとき、不活性ガスとしては、窒素、アルゴン、ヘリウム等を挙げることができる。好ましくは、アルゴン、窒素が良い。特に好ましくは、窒素が良い。
【００７１】
上記（ａ）、（ｂ）、（ｃ）及び（ｄ）におけるビニルモノマーの使用量としては、目的とするビニル重合体の物性により適宜調節することができる。通常、一般式（１）で表される有機テルル化合物１ｍｏｌに対して、ビニルモノマーを５〜１０，０００ｍｏｌとすることができる。
【００７２】
一般式（１）で表される有機テルル化合物とアゾ系重合開始剤とを併用する場合、アゾ系重合開始剤の使用量としては、通常、一般式（１）で表される有機テルル化合物１ｍｏｌに対して、アゾ系重合開始剤を０．０１〜１０ｍｏｌとすることができる。
【００７３】
一般式（１）で表される有機テルル化合物と一般式（２）で表される有機ジテルル化合物とを併用する場合、一般式（２）で表される有機ジテルル化合物の使用量としては、通常、一般式（１）で表される有機テルル化合物１ｍｏｌに対して、一般式（２）で表される有機ジテルル化合物を０．０１〜１００ｍｏｌとすることができる。
【００７４】
一般式（１）で表される有機テルル化合物と一般式（２）で表される有機ジテルル化合物とアゾ系重合開始剤とを併用する場合、アゾ系重合開始剤の使用量としては、通常、一般式（１）で表される有機テルル化合物と一般式（２）で表される有機ジテルル化合物の合計１ｍｏｌに対して、アゾ系重合開始剤を０．０１〜１００ｍｏｌとすることができる。
【００７５】
工程（Ａ）は、無溶剤でも行うことができるが、ラジカル重合で一般に使用される溶媒（非プロトン性溶媒又はプロトン性溶媒）を使用し、上記混合物を撹拌して行われる。
【００７６】
使用できる非プロトン性溶媒としては、特に限定はなく、例えば、ベンゼン、トルエン、Ｎ，Ｎ−ジメチルホルムアミド（ＤＭＦ）、ジメチルスルホキシド（ＤＭＳＯ）、アセトン、２−ブタノン（メチルエチルケトン）、ジオキサン、ヘキサフルオロイソプロパオール、クロロホルム、四塩化炭素、テトラヒドロフラン（ＴＨＦ）、酢酸エチル、トリフルオロメチルベンゼン、プロピレングリコールモノメチルエーテルアセテート等を挙げることができる。
【００７７】
使用できるプロトン性溶媒としては、例えば、水、メタノール、エタノール、イソプロパノール、ｎ−ブタノール、エチルセロソルブ、ブチルセロソルブ、１−メトキシ−２−プロパノール、ジアセトンアルコール等を挙げることができる。
【００７８】
溶媒の使用量としては、適宜調節すればよく、例えば、ビニルモノマー１ｇに対して、通常０．０１〜５０ｍｌの範囲であり、好ましくは０．０５〜１０ｍｌの範囲であり、より好ましくは０．１〜１ｍｌの範囲である。
【００７９】
反応温度及び反応時間は、目的とするビニル重合体の分子量又は分子量分布により適宜調節すればよく、通常、０℃〜１５０℃の範囲で、１分〜１００時間撹拌する。
【００８０】
上記工程（Ａ）により得られるビニル重合体の成長末端は、一般式（１）で表される有機テルル化合物由来の−ＴｅＲ１（式中、Ｒ１は上記と同じであり、以下テルル基という。）の形態であることから、マクロリビングラジカル重合開始剤として用いることができる。すなわち、マクロリビングラジカル重合開始剤を用いてＡ−Ｂブロック共重合体、Ａ−Ｂ−Ａトリブロック共重合体、Ａ−Ｂ−Ｃトリブロック共重合体等を製造することができる。
【００８１】
工程（Ａ）の終了後、得られたビニル重合体の成長末端は、重合反応の終了後、ビニル重合体に還元剤を作用させる工程（Ｂ）により、ビニル重合体の成長末端のテルル基に作用し、テルル基が有機ジテルル化合物としてビニル重合体の成長末端より除去される。その後の工程（Ｃ）の洗浄により有機ジテルル化合物として高効率で回収することができる。
【００８２】
工程（Ｂ）は、工程（Ａ）終了後の重合溶液からビニル重合体を単離し溶媒に溶解させて行っても、リビングラジカル重合後の溶液について行ってもよいが、工程短縮の観点から工程（Ａ）終了後の重合溶液に還元剤を添加し、反応させることが好ましい。
【００８３】
工程（Ｂ）で用いることができる還元剤としては、ビニル重合体成長末端のテルル基に対し還元性を示す化合物で、一般に還元剤として知られるものを用いることができる。例えば、水素化ホウ素化合物、水素化アルミニウム化合物及び有機テルロール化合物から選ばれる少なくとも１種を用いることができる。
【００８４】
水素化ホウ素化合物として、例えば、ボラン錯体（ボラン・ジメチルスフィド錯体、ボラン・テトラヒドロフラン錯体等）、ジボラン、水素化ホウ素リチウム、水素化ホウ素ナトリウム、水素化ホウ素カリウム、水素化ホウ素カルシウム、トリアセトキシ水素化ホウ素ナトリウム、シアノ水素化ホウ素ナトリウム、トリ（ｓｅｃ−ブチル）水素化ホウ素リチウム、トリ（ｓｅｃ−ブチル）水素化ホウ素カリウム、水素化トリエチルホウ素リチウム、水素化ホウ素亜鉛、水素化ホウ素テトラメチルアンモニウム、水素化ホウ素テトラエチルアンモニウム、水素化ホウ素テトラブチルアンモニウム、水素化ホウ素トリメチルオクチルアンモニウム、水素化ホウ素トリメチルベンジルアンモニウム等を挙げることができる。これらの中でも、安全面や経済面、取扱い性等から、水素化ホウ素ナトリウム、水素化トリエチルホウ素リチウムが好ましい。
【００８５】
水素化アルミニウム化合物としては、例えば、水素化アルミニウムリチウム、水素化ビス（２−メトキシエトキシ）アルミニウムナトリウム等を挙げることができる。
【００８６】
有機テルロール化合物としては、例えば、下記一般式（３）で表される有機テルロール化合物等を挙げることができる。
【００８７】
【化３】
0006619688.tif 000005
【００８８】
〔式中、Ｒ１は炭素数１〜８のアルキル基、アリール基又は芳香族ヘテロ環基を表す。〕
【００８９】
Ｒ１で表される各基は、上記に示した通りである。
【００９０】
一般式（３）で表される有機テルロール化合物としては、メチルテルロール、エチルテルロール、ｎ−プロピルテルロール、イソプロピルテルロール、ｎ−ブチルテルロール、ｓ−ブチルテルロール、ｔ−ブチルテルロール、フェニルテルロール、ｐ−メトキシフェニルテルロール、ｐ−アミノフェニルテルロール、ｐ−ニトロフェニルテルロール、ｐ−シアノフェニルテルロール、ｐ−スルホニルフェニルテルロール、ナフチルテルロール、ピリジルテルロール等を挙げることができる。
【００９１】
一般式（３）で表される有機テルロール化合物は、一般式（２）で表される有機ジテルル化合物を水素化ホウ素化合物等により還元することにより製造することができる。
【００９２】
一般式（３）で表される有機テルロール化合物は反応系中において生成させてもよく、例えば、下記一般式（４）で表されるテルル化合物とアルコールとの混合物、一般式（２）で表される有機ジテルル化合物と水素化ホウ素化合物との混合物等を用いることで反応系中において、一般式（３）で表される有機テルロール化合物を発生させる方法がある。
【００９３】
【化４】
0006619688.tif 000006
【００９４】
〔式中、Ｒ１は炭素数１〜８のアルキル基、アリール基又は芳香族ヘテロ環基を表す。Ｙは脱離基を表す。〕
【００９５】
Ｒ１で表される各基は、上記に示した通りである。
【００９６】
Ｙで表される脱離基は、重合体溶液中で脱離して一般式（３）で表される有機テルロール化合物を生成し得るものであればよく、例えばトリメチルシリル（ＴＭＳ）基が挙げられ、メタノール等のアルコールとの反応によりＴＭＳ基が脱離して一般式（３）で表される有機テルロール化合物を生成することができる。
【００９７】
一般式（４）で表される有機テルル化合物としては、例えば、メチル−トリメチルシリルテルリド、エチル−トリメチルシリルテルリド、ｎ−プロピル−トリメチルシリルテルリド、イソプロピル−トリメチルシリルテルリド、ｎ−ブチル−トリメチルシリルテルリド、ｓ−ブチル−トリメチルシリルテルリド、ｔ−ブチル−トリメチルシリルテルリド、フェニル−トリメチルシリルテルリド、ｐ−メトキシフェニル−トリメチルシリルテルリド、ｐ−アミノフェニル−トリメチルシリルテルリド、ｐ−ニトロフェニル−トリメチルシリルテルリド、ｐ−シアノフェニル−トリメチルシリルテルリド、ｐ−スルホニルフェニル−トリメチルシリルテルリド、ナフチル−トリメチルシリルテルリド、ピリジル−トリメチルシリルテルリド等を挙げることができる。
【００９８】
一般式（４）で表されるテルル化合物は、一般式（２）で表される有機ジテルル化合物に還元剤を反応させ、続いてシリル化剤と反応させることにより製造することができる。
【００９９】
一般式（４）で表されるテルル化合物を製造するために用いる還元剤としては、リチウム金属、ナトリウム金属、カリウム金属及びこれらの金属のナフタレニド、水素化ホウ素ナトリウム、水素化ホウ素リチウム、水素化ホウ素カリウム、水素化トリエチルホウ素リチウム、水素化シアノホウ素ナトリウム等の金属ヒドリド等を用いることができる。この中でも水素化トリエチルホウ素リチウムが好ましい。
【０１００】
シリル化剤としては、トリメチルシリルクロライド、トリメチルシリルブロマイド、トリエチルシリルブロマイド等が挙げられるが、好ましくはトリメチルシリルブロマイドがよい。
【０１０１】
上記一般式（４）で表されるテルル化合物を製造する方法としては、具体的には下記である。
【０１０２】
一般式（２）で表される有機ジテルル化合物を溶媒に溶解させる。使用できる溶媒としては、ジメチルホルムアミド（ＤＭＦ）等の極性溶媒、トルエン、キシレン等の芳香族溶媒、ヘキサン、ジメトキシエタン等の脂肪族炭化水素、ジエチルエーテル、テトラヒドロフラン（ＴＨＦ）等のエーテル系溶媒等を挙げることができる。好ましくは、ＴＨＦがよい。溶媒の使用量としては適宜調整すればよいが、通常、一般式（２）で表される有機ジテルル化合物１ｇに対して１〜５００ｍｌがよく、好ましくは１０〜１００ｍｌがよい。
【０１０３】
上記溶液に還元剤をゆっくりと滴下し、攪拌する。反応時間は、反応温度により異なるが、通常、５分〜２４時間がよく、好ましくは１０分〜３時間がよい。反応温度としては０〜８０℃がよく、好ましくは１０〜５０℃がよい。
【０１０４】
次に、この反応液にシリル化剤を加え、攪拌する。反応時間は、反応温度により異なるが、通常、５分〜２４時間がよく、好ましくは１０分〜３時間がよい。反応温度としては０〜８０℃がよく、好ましくは１０〜５０℃がよい。
【０１０５】
反応終了後、溶媒を濃縮し、目的物を単離精製する。溶媒濃縮の前に、適宜、水、食塩水等にて洗浄を行ってもよい。精製方法としては、化合物により適宜選択できるが、通常、減圧蒸留や再結晶等が好ましい。
【０１０６】
工程（Ｂ）における溶媒の使用量としては、適宜調節すればよく、例えば、ビニル重合体１ｇに対して、通常０．０１〜１００ｍｌの範囲であり、好ましくは０．１〜１０ｍｌがよい。
【０１０７】
工程（Ｂ）の温度及び時間は、通常、０〜１００℃の範囲で、５分〜２４時間撹拌する。好ましくは、２０〜８０℃で、１０分〜３時間がよい。
【０１０８】
工程（Ｂ）における還元剤の使用量は、一般式（１）で表される有機テルル化合物１ｍｏｌに対して０．５〜１０．０ｍｏｌとすることができる。好ましくは、１．０〜３．０ｍｏｌがよい。
【０１０９】
本発明の製造方法は、工程（Ｂ）で得られたビニル重合体を洗浄する工程（Ｃ）を備える。前記洗浄としては、公知の洗浄方法を用いることができるが、分液洗浄であることが好ましく、工程（Ｂ）終了後の溶液からビニル重合体を単離し適当な溶媒に溶解させた溶液、又は工程（Ｂ）終了後の溶液を用いて行う。
【０１１０】
上記分液洗浄の具体例としては、ビニル重合体を溶解した溶媒と、ビニル重合体を溶解する溶媒と相分離可能な溶媒とを混合後、分離した溶媒を抜き取る。この操作によりビニル重合体中から有機ジテルル化合物を除去することが可能であり、分液洗浄を繰り返すことで一層の効果がある。また、有機ジテルル化合物の除去効率の観点から、ビニル重合体を溶解する溶媒と相分離可能な溶媒は、ビニル重合体を溶解する溶媒よりも疎水性であることが好ましい。分液洗浄後、それぞれの相の溶媒を減圧下除去することで、ビニル重合体と有機ジテルル化合物を分離し、回収することができる。
【０１１１】
上述の分液操作の溶媒は、ビニル重合体を溶解すことができる非プロトン性溶媒又はプロトン性溶媒であればよい。
【０１１２】
使用できる非プロトン性溶媒としては、例えば、ベンゼン、トルエン、Ｎ，Ｎ−ジメチルホルムアミド（ＤＭＦ）、ジメチルスルホキシド（ＤＭＳＯ）、アセトン、２−ブタノン（メチルエチルケトン）、ジオキサン、クロロホルム、四塩化炭素、テトラヒドロフラン（ＴＨＦ）、酢酸エチル、プロピレングリコールモノメチルエーテルアセテート等を挙げることができる。
【０１１３】
使用できるプロトン性溶媒としては、例えば、水、メタノール、エタノール、イソプロパノール、ｎ−ブタノール、エチルセロソルブ、ブチルセロソルブ、１−メトキシ−２−プロパノール、ジアセトンアルコール、アセトニトリル等を挙げることができる。
【０１１４】
上記溶媒を混合して用いてもよく、例えば、溶媒相を親水性とするため、メタノール、エタノール等の低級アルコール、又はアセトニトリル等を含む混合溶媒を用いることができる。低級アルコール、アセトニトリル等を混合する場合、非プロトン性溶媒、プロトン性溶媒又はその混合溶媒に対して、通常、通常０．１〜１０倍量添加するが、好ましくは０．５〜５倍量である。
【０１１５】
ビニル重合体を溶解する溶媒と相分離可能な溶媒としては、ペンタン、ヘキサン、ヘプタン、オクタン、ノナン、デカン等の脂肪族炭化水素、ベンゼン、トルエン等の芳香族炭化水素、クロロホルム、四塩化炭素等が挙げられる。好ましくは、ヘキサン、ヘプタン、オクタン、トルエンであり、更に好ましくはヘプタンが良い。
【０１１６】
上記分液洗浄において、相分離可能な溶媒は、重合体を溶解する溶媒相に対して、通常、０．１〜１０倍量添加するが、好ましくは０．５〜５倍量である。分液洗浄は、通常、１０〜６０℃で行うが、好ましくは室温が良い。
【０１１７】
回収したテルル化合物は高純度の有機ジテルル化合物であることから、例えば、特開２００４−３２３４３７号公報の方法を用いて、容易に有機テルル化合物（リビングラジカル重合開始剤）として再生することもできる。
【０１１８】
本発明の製造方法で得られるビニル重合体の分子量は、反応時間及び有機テルル化合物の量により適宜調整可能であるが、数平均分子量（Ｍｎ）が５００〜１，０００，０００のビニル重合体を得ることができる。特にＭｎが１，０００〜５０，０００のビニル重合体を得るのに好適である。Ｍｎはゲルパーミエーションクロマトグラフィー（以下「ＧＰＣ」という）法により測定することができる。
【０１１９】
本発明の製造方法で得られるビニル重合体の分子量分布（ＰＤＩ）は１．５以下に制御することができる。分子量分布（ＰＤＩ）とは、（ビニル重合体の重量平均分子量（Ｍｗ））／（ビニル重合体の数平均分子量（Ｍｎ））によって求められるものであり、ＰＤＩは小さいほど分子量分布の幅が狭い、分子量のそろったビニル重合体となり、その値が１．０のとき最も分子量分布の幅が狭い。反対に、ＰＤＩが大きいほど設計したビニル重合体の分子量に比べて、分子量が小さいものや、分子量の大きいものが含まれることになる。
【０１２０】
本発明の製造方法で得られるビニル重合体は、テルル含有量が少ないことから、例えば光学用途、医療用途、電気・電子用途、エネルギー材料用途等で好適に用いることができる。
【実施例】
【０１２１】
以下、本発明について、具体的な実施例に基づいて、さらに詳細に説明する。本発明は、以下の実施例に何ら限定されるものではなく、その要旨を変更しない範囲において適宜変更して実施することが可能である。
【０１２２】
＜還元剤の合成＞
（合成例１）
ブチル−トリメチルシリルテルリドを、以下の方法で合成した。
【０１２３】
３００ｍＬの３つ口ガラス容器にジブチルジテルリド（３．８ｇ、１０．２ｍｍｏｌ）とＴＨＦ（２３ｍＬ）を加えたのち、水素化トリエチルホウ素リチウムＴＨＦ溶液（２３．５ｍＬ、２３．５ｍｍｏｌ）を加えた。この溶液にトリメチルシリルブロマイド（８．１ｍＬ、６１．２ｍｍｏｌ）を加え、室温で５分間攪拌した。ＴＨＦを減圧にて留去したのちにヘキサンを加えて、生じた固体をろ過で取り除いた。ろ液からヘキサンを減圧にて留去したのち、減圧蒸留して黄色液体を得た（４．２ｇ、収率８０％）。１Ｈ−ＮＭＲにより目的物であることを確認した。
【０１２４】
（実施例１〜２及び比較例１）
以下の表１に示すように、工程（Ａ）、工程（Ｂ）、及び工程（Ｃ）を行った。
【０１２５】
表１に示す、有機テルル化合物、有機ジテルル化合物、アゾ系重合開始剤、ビニルモノマー及び重合溶媒は、以下の通りである。
【０１２６】
ＢＴＥＥ：エチル−２−メチル−２−ｎ−ブチルテラニル−プロピオネート
ＤＢＤＴ：ジブチルジテルリド
ＡＩＢＮ：２，２’−アゾビス（イソブチロニトリル）
ＤＭＡＥＭＡ：メタクリル酸２−（ジメチルアミノ）エチル
ＰＭＡ：プロピレングリコールモノメチルエーテルアセテート
【０１２７】
表１に示す化合物＃１）は、以下の通りである。
＃１）ブチル−トリメチルシリルテルリド
【０１２８】
＜工程（Ａ）＞
表１に示す有機テルル化合物、アゾ系重合開始剤、ビニルモノマー、及び重合溶媒を用いて、表１に示す重合条件でビニルモノマーをリビングラジカル重合した。表１において、各当量は、有機テルル化合物に対する当量である。
【０１２９】
＜工程（Ｂ）＞
重合終了後の溶液に、表１に示す処理剤を添加し、表１に示す処理条件で処理した。実施例１においては、還元作用を示す化合物＃１）を処理剤として用いた。この場合、保護基の脱離剤としてメタノールを用いた。実施例２においては、還元作用を示すＮａＢＨ４を処理剤として用いた。比較例１においては、実質的に還元作用を示さないチオフェノールを処理剤として用いた。
【０１３０】
＜工程（Ｃ）＞
表１に示す洗浄溶媒を用いて、工程（Ｂ）で得られたビニル重合体を分液洗浄した。回収されたテルル化合物の回収率及び純度を表１に示している。回収率は、使用したテルル化合物（有機テルル化合物、有機ジテルル化合物及びテルル系還元剤）の総量に対する回収したテルル化合物の割合を示している。純度は、回収したテルル化合物中の有機ジテルル化合物の純度を示している。
【０１３１】
数平均分子量（Ｍｎ）及び分子量分布（ＰＤＩ）は、ＧＰＣ［Ｓｈｏｄｅｘ  ＧＰＣ−１０４（カラム：Ｓｈｏｄｅｘ  ＬＦ−６０４ｘ２）、Ｓｈｏｄｅｘ  ＧＰＣ−１０１（カラム:Ｓｈｏｄｅｘ  ＬＦ８０４・Ｋ−８０５Ｆ・Ｋ−８００ＲＬ）］を用いて、ポリスチレン標準サンプル（東ソー社製  ＴＳＫ  Ｓｔａｎｄａｒｄ）の分子量を基準に求めた。
【０１３２】
代表例として、実施例１を下記に具体的に示す。
【０１３３】
ガラス管に、ＢＴＥＥ（９１μＬ、０．４ｍｍｏｌ）、ＤＭＡＥＭＡ（２．２ｍＬ、１２．８ｍｍｏｌ）、ＤＢＤＴ（７４ｍｇ、０．２ｍｍｏｌ）、ＡＩＢＮ（１３．２ｍｇ、０．０８ｍｍｏｌ）、ＰＭＡ（２ｍＬ）を加えた。この溶液を窒素雰囲気で６０℃にて１４時間攪拌し、有機テルル基を末端にもつポリ２−（ジメチルアミノ）エチルメタクリレートを得た。ＧＰＣ分析（ポリスチレン標準）よりＭｎ＝４７００、Ｍｗ／Ｍｎ＝１．２９であった（２．０ｇ、収率９７％）。
【０１３４】
得られたポリマーに、ブチル−トリメチルシリルテルリド（１１３ｍｇ、０．４４ｍｍｏｌ）、メタノール（１８０μＬ、４．４ｍｍｏｌ）を加え、室温（２０℃）で２時間攪拌した。
【０１３５】
この溶液にヘプタン（１２ｍＬ）、メタノール（３ｍＬ）を加え、撹拌した。二相が分離するまで静置した後、ヘプタン相を取り除いた。この分液洗浄操作を７回繰り返した。集めたヘプタン相から溶媒を留去してオレンジ色の固体を得た。１Ｈ−ＮＭＲよりジブチルジテルリドであることを確認し、純度は９６％であった。重量測定よりテルル化合物の回収率は８５％であった。
【０１３６】
一方、分離したメタノール相から溶媒を留去して、ポリ２−（ジメチルアミノ）エチルメタクリレートを回収した。ＧＰＣ分析（ポリスチレン標準）よりＭｎ＝４６００、Ｍｗ／Ｍｎ（ＰＤＩ）＝１．２８であった。重量測定よりポリマーの回収率は９８％であった。
【０１３７】
【表１】
0006619688.tif 000007
【０１３８】
表１に示すように、本発明に従う実施例１及び２においては、使用した有機テルル化合物を高い回収率で有機ジテルル化合物として回収できることがわかる。